(57)【要約】  本発明は、５ｎｍから数百ミクロンの範囲の直径の油滴が、親油性添加剤の存在によって０．５から２００ｎｍの範囲の直径の大きさを有する親水性ドメインを伴うナノサイズの自己集合構造を示す水中油型エマルションに関するものであり、該水中油型エマルションは、新しい製品の稠度及び質感を生み出すために、増粘剤又はゲル化剤を含有する。【選択図】  図２
2009516584.tif 000002
【特許請求の範囲】
【請求項１】
その油滴が５ｎｍから数百ミクロンの範囲の直径を有し、親油性添加剤の存在によって０．５から２００ｎｍの範囲の直径の大きさを有する親水性ドメインを伴うナノサイズの自己集合構造を示し、該エマルションが最終生成物全体に対して０．０１重量％から８０重量％の範囲の増粘剤又はゲル化剤を含有する水中油型エマルション。
【請求項２】
増粘剤が、親水コロイド類、多糖類、ジェラン、ファーセレラン、キサンタンガム、カラギーナン、カルボキシメチルセルロース（ＣＭＣ）、微結晶セルロース（ＭＣＣ）、ガラクトマンナン類、グァーガム、ローカストビーンガム、ヒドロキシルプロピルメチルセルロース（ＨＰＭＣ）、デンプン、マルトデキストリン類、デキストリン、デキストロース、砂糖、転化糖、糖シロップ、スクロース、グルコース、グリセロール、酵素処理デンプン類、デンプン誘導体類、物理的変性デンプン、アミロペクチン、アミラーゼ、寒天、タマリンドシードガム、コンニャクガム、アラビアゴム、イナゴマメシードガム、低メトキシ及び高メトキシペクチン類、ペクチン誘導体類、アルギン酸プロピレングリコール（ＰＧＡ）、アルギネート、ゼラチン、乳漿タンパク質粒子ゲル類、酸誘発カゼインゲル類、及びそれらの混合物からなる群から選択される、請求項１に記載の水中油型エマルション。
【請求項３】
（ｉ）鉱物油類、炭化水素類、植物油類、ワックス類、アルコール類、脂肪酸類、モノ−、ジ−、トリ−アシルグリセロール類、精油類、フレーバー油類、親油性ビタミン類、エステル類、栄養補給食品類、テルピン類、テルペン類及びそれらの混合物からなる群から選択された油と、
（ｉｉ）親油性添加剤（ＬＰＡ）又は約１０より低い結果としてのＨＬＢ値（親水性−親油性バランス）を有する親油性添加剤と親水性添加剤の混合物と、
（ｉｉｉ）水又はポリオール等の非水性極性液体を含む液滴又はチャネルの形の親水性ドメインと
を含むナノサイズの自己集合構造化内部を有する分散した油滴、
及び
乳化剤及び増粘剤又はゲル化剤を含有する水の連続相を含む、請求項１又は２に記載の水中油型エマルション。
【請求項４】
乳化剤が、８を超えるＨＬＢを有する低分子量界面活性剤類、ミルクに由来するタンパク質類、例えば、乳漿タンパク質類、乳漿タンパク質単離物類、乳漿タンパク質濃縮物類、乳漿タンパク質凝集物類など、カゼイン塩類、カゼインミセル類、カゼイン類、リゾチーム、アルブミン、又は大豆に由来するタンパク質、又はアミノ酸ペプチド類、タンパク質加水分解物類、ブロックコポリマー類、ランダムコポリマー類、ジェミニ界面活性剤類、界面活性親水コロイド類、例えば、アラビアゴム、キサンタンゴム、ゼラチン、高分子電解質類、カラギーナン類、カルボキシメチルセルロース、セルロース誘導体類、アカシアゴム、ガラクトマンナン類、キトサン類、ヒアルロン酸、ペクチン類、アルギン酸プロピレングリコール、変性デンプン類、スベリヒユ、トラガカント、ジェランガムなど、アポタンパク質に似たバイオポリマー類、例えばタンパク質−多糖複合体類若しくはコアセルベート類、又はタンパク質−多糖、タンパク質−タンパク質、又は多糖−多糖ハイブリッド類、複合体類、或いはポリマー類とバイオポリマー類の混合物など、高分子電解質−界面活性剤錯体類、ＤＮＡ、核酸、粒子類（ミクロンサイズ又はナノサイズ）、デンプン及びデンプン系ポリマー、アミロース、アミロペクチン並びにそれらの混合物からなる群から選択される、請求項１〜３のいずれかに記載の水中油型エマルション。
【請求項５】
油滴が、０℃から１００℃の温度範囲で、Ｌ２構造とＬ２構造及び油構造の組合せとからなる群に取り込まれる内部構造を有する、請求項１〜４のいずれかに記載の水中油型エマルション。
【請求項６】
油滴が、０℃から１００℃の温度範囲でＬ２内部構造を有する、請求項１〜４のいずれかに記載の水中油型エマルション。
【請求項７】
油滴が、０℃から１００℃の温度範囲で、Ｌ２構造、ＬＣ構造及びそれらの組合せからなる群に取り込まれる内部構造を有する、請求項１〜４のいずれかに記載の水中油型エマルション。
【請求項８】
油滴が、０℃から１００℃の温度範囲で、ＬＣ内部構造を有する、請求項１〜４のいずれかに記載の水中油型エマルション。
【請求項９】
油滴が、０℃から１００℃の温度範囲で、Ｌ３構造、Ｌ２構造とＬ３構造の組合せ、Ｌα構造とＬ２構造の組合せ、並びにラメラ結晶構造とＬ２構造の組合せからなる群に取り込まれる内部構造を有する、請求項１〜４のいずれかに記載の水中油型エマルション。
【請求項１０】
前記エマルションが、フレーバー類、フレーバー前駆物質類、芳香類、芳香前駆物質類、旨味向上剤類、塩類、糖類、アミノ酸類、多糖類、酵素類、ペプチド類、タンパク質類又は炭水化物類、栄養補助食品類、食品添加剤類、ホルモン類、細菌類、植物エキス類、薬剤類、薬物類、栄養素類、農薬用途又は化粧品用途向けの化学物質類、カロテノイド類、ビタミン類、抗酸化物類又はルテイン、ルテインエステル類を含む群から選択される栄養補給食品類、β−カロテン、トコフェロール、酢酸トコフェロール、トコトリエノール、リコペン、Ｃｏ−Ｑ１０、亜麻油、リポ酸、ビタミン類、ポリフェノール類及びそれらのグリコシド類、エステル及び／又は硫酸抱合体類、イソフラボン類、フラボノール類、フラバノン類及びそれらのグリコシド類、例えばヘスペリジンなど、カテキンモノマー類及びそれらのガレートエステル類例えばエピガロカテキンガレートなどを含むフラバン３−オール類及びそれらのプロシアニジンオリゴマー類、ビタミンＣ、ビタミンＣパルミテート、ビタミンＡ、ビタミンＢ１２、ビタミンＤ、α−及びγ−ポリ不飽和脂肪酸類、フィトステロール類、エステル化したフィトステロール、エステル化されていないフィトステロール、ゼアキサンチン、カフェイン、並びにそれらの組合せからなる群から選択される有効成分をさらに含む、請求項１〜９のいずれかに記載の水中油型エマルション。
【請求項１１】
ＬＰＡが、長鎖アルコール類、脂肪酸類、ペギル化脂肪酸類、グリセロール脂肪酸エステル類、モノグリセリド類、ジグリセリド類、モノ−ジグリセリド類の誘導体類、ペギル化植物油類、ソルビタンエステル類、ポリオキシエチレンソルビタンエステル類、プロピレングリコールモノ−又はジエステル類、リン脂質類、ホスファチド類、セレブロシド類、ガングリオシド類、ケファリン類、脂質類、糖脂質類、スルファチド類、糖エステル類、糖エーテル類、スクロースエステル類、ステロール類、ポリグリセロールエステル類の群から選択される、請求項１〜１０のいずれかに記載の水中油型エマルション。
【請求項１２】
ＬＰＡが、ミリスチン酸、オレイン酸、ラウリン酸、ステアリン酸、パルミチン酸、ＰＥＧ１−４ステアレート、ＰＥＧ２−４オレエート、ＰＥＧ−４ジラウレート、ＰＥＧ−４ジオレエート、ＰＥＧ−４ジステアレート、ＰＥＧ−６ジオレエート、ＰＥＧ−６ジステアレート、ＰＥＧ−８−ジオレート、ＰＥＧ−３−１６ヒマシ油、ＰＥＧ５−１０水素化ヒマシ油、ＰＥＧ６−２０トウモロコシ油、ＰＥＧ６−２０アーモンド油、ＰＥＧ−６オリーブ油、ＰＥＧ−６ラッカセイ油、ＰＥＧ−６パーム核油、ＰＥＧ−６水素化パーム核油、ＰＥＧ−４カプリン酸／カプリル酸トリグリセリド、植物油及びソルビトールのモノ−、ジ−、トリ−、テトラエステル類、ペンタエリトリチルジ−、テトラステアレート、イソステアレート、オレエート、カプリレート又はカプレート、ポリグリセリル−３ジオレエート、ステアレート、又はイソステアレート、ポリグリセリル４−１０ペンタオレエート、ポリグリセリル２−４オレエート、ステアレート、又はイソステアレート、ポリグリセリル４−１０ペンタオレエート、ポリグリセリル−３ジオレエート、ポリグリセリル−６ジオレエート、ポリグリセリル−１０トリオレエート、ポリグリセリル−３ジステアレート、Ｃ６からＣ２０脂肪酸のプロピレングリコールモノ−又はジエステル類、Ｃ６からＣ２０脂肪酸のモノグリセリド類、モノグリセリド類の乳酸誘導体類、ジグリセリド類の乳酸誘導体類、モノグリセリド類のジアセチル酒石酸エステル、トリグリセロールモノステアレートコレステロール、フィトステロール、ＰＥＧ５−２０大豆ステロール、ＰＥＧ−６ソルビタンテトラ、ヘキサステアレート、ＰＥＧ−６ソルビタンテトラオレエート、ソルビタンモノラウレート、ソルビタンモノパルミテート、ソルビタンモノトリオレエート、ソルビタンモノ及びトリステアレート、ソルビタンモノイソステアレート、ソルビタンセスキオレエート、ソルビタンセスキステアレート、ＰＥＧ−２−５オレイルエーテル、ＰＯＥ２−４ラウリルエーテル、ＰＥＧ−２セチルエーテル、ＰＥＧ−２ステアリルエーテル、スクロースジステアレート、スクロースジパルミテート、オレイン酸エチル、ミリスチン酸イソプロピル、パルミチン酸イソプロピル、リノール酸エチル、リノール酸イソプロピル、ポロキサマー類、リン脂質類、レシチン類、ケファリン類、オート脂質及びその他の植物に由来する親油性両親媒性脂質類、並びにそれらの混合物からなる群から選択される、請求項１１に記載の水中油型エマルション。
【請求項１３】
前記エマルションが、８を超えるＨＬＢを有する低分子量界面活性剤、ミルク又は大豆由来のタンパク質類、ペプチド類、タンパク質加水分解物類、ブロックコポリマー類、表面活性親水コロイド類、例えばアラビアゴム、キサンタンガム、ナノ粒子又はマイクロ粒子類など、及びそれらの混合物からなる群から選択される親水性乳化剤をさらに含有する、請求項１〜１２のいずれかに記載の水中油型エマルション。
【請求項１４】
請求項１〜１３のいずれかに記載の水中油型エマルションが乾燥され、粉末形状をしている粉末。
【請求項１５】
最終生成物である、請求項１〜１３のいずれかに記載の水中油型エマルション。
【請求項１６】
出発材料、中間生成物又は最終生成物への添加剤である、請求項１〜１３のいずれかに記載の水中油型エマルション。
【発明の詳細な説明】
【発明の詳細な説明】
【０００１】
［発明の分野］
本発明は、分散した油滴が、新しい製品の稠度及び質感を生み出すことが可能な自己集合内部構造を示す粘稠な又はゲル化した水中油型エマルションに関する。
【０００２】
［発明の背景］
産業におけるエマルション
エマルションは、食品、化粧品、医薬品又は農薬等の多くの工業製品における共通のコロイド系である。それらは、消費者に官能分子及び栄養面での恩恵を送達するため、又は一定の質感若しくは喜びを与えるためにしばしば使用される。水中油型エマルションは、水の連続相中に分散した油滴からできており、界面活性分子によって安定化される。油相を連続水相中に分散させるためには様々な大きさの範囲の油滴（約１００ｎｍから数百ミクロンまでの半径を有する）を生み出すことを可能にするホモジナイザーが使用される。水中油型エマルション製品において一般に使用される界面活性物質は、乳化剤とも称され、低分子量の親水性界面活性剤、例えばポリソルベート類、リゾレシチン類など、又はポリマー類、例えばタンパク質類（例えばゼラチン若しくはミルク、大豆由来のもの）など、又は多糖類、親水コロイド類、例えばアラビアゴム若しくはキサンタンなど、又は粒子化材料、例えばシリカ粒子など、或いはそれらの混合物のいずれかであり得る。
【０００３】
エマルションについての１つの比較的新しい応用は、固体で親水性のナノ粒子又はマイクロ粒子を調製することに向けたものである。公開特許公報第２００４−００８８３７号明細書は、油滴中に存在する水溶性固体粒子を含有する水中油型エマルションを開示している。その粒子は、２０ｎｍから１０μｍの大きさの範囲内である。粒子を、脱水（即ち、自発的過程ではない）によって油中水型（ｗ／ｏ）エマルションの形で調製した後に、全体の粒子／油（Ｓ／Ｏ）懸濁液を、多孔質膜乳化方法を用いて水相に分散させる。
【０００４】
国際公開第０２／０７６４４１号パンフレットは、固体ナノ粒子を調製するための前駆物質としてのフルオロカーボン中のアルコール型マイクロエマルションの使用を開示している。そのナノ粒子は、２００〜３００ナノメートルより下の直径を有する。ナノ粒子の形成は、自発的ではなく、前駆物質のマイクロエマルションを約３５℃より下に冷却するか、又は前駆物質のマイクロエマルション中のアルコールを蒸発させるか、又はそのマイクロエマルションを適当な極性溶媒で希釈することによって引き起こされる。
【０００５】
米国特許出願公開第２００４／０２２８６１号明細書は、油滴がタンパク質又は別の親水性物質を含有する水性の微細な水相を含有するｗ／ｏ／ｗ型ダブルエマルションを開示している。そのダブルエマルション全体は、タンパク質が詰まった微小粒子を製造するために、毛細管ノズルによって例えば液体窒素中に噴射される。
【０００６】
これらの例は、すべて、ｗ／ｏ型マイクロエマルション又はｗ／ｏ型若しくはｗ／ｏ／ｗ型ダブルエマルションを用い、油滴の内部の親水性ドメインの固化に対する外部からのきっかけを必要とする固体の親水性（ナノ）粒子の非自発的形成について記載している。（ナノ）粒子の調製後、それらは、温度、ｐＨ、又は外側流体の性質などの環境因子によって大きくは影響されない。水滴が固化されない、即ち流体である通常のｗ／ｏ型マイクロエマルションは、上記のような環境因子によって大きく影響されることを述べておかなくてはならない。
【０００７】
水中油型エマルションに基づく製品は、食品、化粧品、医薬品又は農薬に広く普及している。顕著な水中油型エマルション系食品は、例えば、ミルク、マヨネーズ、サラダ用ドレッシング類、又はソース類である。化粧品工業又は医薬工業で使用される顕著な水中油型エマルションに基づく製品は、ローション類、クリーム類、乳液類、ピル類、錠剤類などである。かかる製品中の油滴は、通常、例えばトリグリセリド類、ジグリセリド類、ワックス類、脂肪酸エステル類、脂肪酸類、精油類、アルコール類、鉱物油類、炭化水素類、又はその他の油性物質でできている。
【０００８】
エマルションは、出発材料、中間体又は最終生成物として、或いは最終生成物への添加剤としてのいずれかで使用される。
【０００９】
エマルションの稠度
実際に、親水コロイド類又は多糖類は、水中油型エマルションに一定の稠度、質感、安定性又は口当たりを与えるための増粘剤（粘稠化剤又はゲル化剤とも称される）として使用される（Ｄａｒｌｉｎｇ  ＤＦ、Ｂｉｒｋｅｔｔ  ＲＪ；「Ｆｏｏｄ  ｃｏｌｌｏｉｄｓ  ｉｎ  ｐｒａｃｔｉｃｅ」、「Ｆｏｏｄ  Ｅｍｕｌｓｉｏｎｓ  ａｎｄ  Ｆｏａｍｓ」Ｄｉｃｋｉｎｓｏｎ  Ｅ（編）中、Ｔｈｅ  Ｒｏｙａｌ  Ｓｏｃｉｅｔｙ  ｏｆ  Ｃｈｅｍｉｓｔｒｙ、ロンドン、（１９８７）、１〜２９頁）。通常、中程度以下の油の容積分率を有するｏ／ｗ型エマルション（即ち、油滴の量が３０〜６０容量％より少ない）は、完全に流体（液体）であり、コーティング材料又は軟膏又はクリーム又はゲルとしても、或いは優れた保存寿命及び／又はクリームのような口当たりを与える製品ベースとしてもいずれにも使い物にならない。かかるｏ／ｗ型エマルションは、しばしば、クリーミング、融合、凝集又は沈降を起こす傾向がある。一定の稠度又は質感をエマルション系製品に生じさせるために増粘剤を添加する。この増粘剤は、好ましくは水−油界面、即ち油滴の界面には吸着せず、基本的に連続相に粘性を与え、油滴のブラウン運動を減少させ、このようにして、油滴の融合、沈降、凝集又はクリーミングを減速させ、より良好な安定性及び／又はクリームのような感覚に寄与する材料（単一成分又は複数成分の混合物）である。
【００１０】
［発明の説明］
本発明は、油滴の内部の新規なナノサイズの自己集合構造の発見に基づいている。その内部油滴構造は、油滴に親油性添加剤（ＬＰＡ）を添加することによって形成される。その構造は、親油性、両親媒性及び親水性成分を可溶化することができる。このナノサイズの自己集合油滴中の構造は主としてナノサイズであり熱力学的に安定な親水性ドメイン類即ち水滴、水ロッド又は水チャネルからなる。エマルション油滴内部に自発的に（熱力学的に誘導された）形成されたナノサイズのドメイン類は、ＬＰＡによって安定化される。その親水性ドメイン類は、直径が０．５〜２００ｎｍの大きさのものであり得、好ましくは、直径が０．５〜１５０ｎｍの範囲であり、さらにより好ましくは、直径が０．５〜１００ｎｍの範囲であり、そして最も好ましくは、０．５〜５０ｎｍの範囲である。
【００１１】
本明細書では、「親水性ドメイン」は、水ドメイン類及びＬＰＡ分子の親水性頭部領域からなる。大きさは極端に小さいために、それらはまた、様々な異なる有効成分の可溶化に対して好適な場所となる大きな表面積も提供する。
【００１２】
「自己集合」又は「自己組織化」という概念は、別々の分子による凝集体（結合体）又はナノ構造の自発的な形成を指す。自己集合構造中の分子は、もっぱら、与えられた分子間力、例えば疎水性、水和作用又は静電気の力等によるそれらの構造及び化学特性に基づくそれらの適切な位置を見出す［Ｅｖａｎｓ，Ｄ．Ｆ．；Ｗｅｎｎｅｒｓｔｒｏｍ，Ｈ．（編）；「Ｔｈｅ  Ｃｏｌｌｏｉｄａｌ  Ｄｏｍａｉｎ」、Ｗｉｌｅｙ−ＶＣＨ、Ｎｅｗ  Ｙｏｒｋ、（１９９９）］。自己集合の結果は、調製方法自体には依存せず、その系の最低エネルギーの状態（安定平衡）に相当する。
【００１３】
多数の科学的研究により、それぞれのウインザー系（Ｗｉｎｓｏｒ  ｓｙｓｔｅｍ）［ウインザーＩ（ｏ／ｗ型マイクロエマルション＋過剰の油）又はウインザーＩＩ（ｗ／ｏ型マイクロエマルション＋過剰の水）］の均質化によって形成されたエマルションのタイプは、その過剰の連続相が平衡状態にあるマイクロエマルション相中で形成されたものと同じであることが示されている。例えば、ｗ／ｏ型マイクロエマルション＋過剰の水（ウインザーＩＩ系）の乳化は、十分に高い、即ち油相中の界面活性剤の臨界濃度ｃμｃｏｉｌより大きい界面活性剤濃度において、ｗ／ｏ型エマルションを与え、その連続相は、それ自体がｗ／ｏ型マイクロエマルションである（Ｂ．Ｐ．Ｂｉｎｋｓ、Ｌａｎｇｍｕｉｒ（１９９３）、９、２５〜２８）。このことは、通常のｗ／ｏ型マイクロエマルションが水相によって希釈されるとき、ｏ／ｗ型エマルションの形成よりもｗ／ｏ型エマルションの形成が好ましいことを意味する。Ｂｉｎｋｓら、（Ｂ．Ｐ．Ｂｉｎｋｓ、Ｌａｎｇｍｕｉｒ（１９９３）、９、２５〜２８）は、この挙動をＢａｎｃｒｏｆｔの規則（Ｗ．Ｄ．Ｂａｎｃｒｏｆｔ、Ｊ．Ｐｈｙｓ．Ｃｈｅｍ．（１９１３）１７、５０１）と関わる水相と油相の間の界面活性剤の分割の観点から説明した。つまり、界面活性剤が油相中に蓄積される場合、即ち、水相中より油によりよく溶解する場合、形成されるエマルションのタイプは、常にｗ／ｏ型であってｏ／ｗ型ではない。ｗ／ｏ型マイクロエマルション又はウインザーＩＩ系（ｗ／ｏ型マイクロエマルション＋過剰水）からｏ／ｗ型エマルションを形成するためには、その界面活性剤が転相、即ちその溶解性の油溶性（ｗ／ｏ型エマルションの形成）から水溶性（ｏ／ｗ型エマルションの形成）への変化を受けることが必要である（Ｐ．Ｉｚｑｕｉｅｒｄｏら、Ｌａｎｇｍｕｉｒ（２００２）１８、２６〜３０）。アルキルエトキシレート、例えばＣ１２ＥＯ４などの非イオン界面活性剤を使用し、系を冷却して４０〜５０℃（ＰＩＴ温度）から２５℃に下げることによってこれを達成することができる。これは、親油性添加剤の相挙動（ＬＰＡは、室温で油相中にｗ／ｏ型マイクロエマルションを形成する）を、親水性ドメイン又はＬＰＡを含有する油滴が通常の水溶性乳化剤によって安定化されるｏ／ｗ型エマルションの形成と相互に関連付ける本発明とは完全に異なる。この場合には親水性ドメインは、流体であって固体ではない。ｗ／ｏ型マイクロエマルション又は親水性ドメインを含有する油は、転相を受けることも、分散した油滴中の親水性ドメインを失うこともなく、且つ分散ステップの前に油滴中の内部親水性ドメインを固化する必要もなく、水相中に希釈する（分散させる）ことができる。
【００１４】
本発明によれば、本発明のエマルションの油滴中のナノサイズの自己集合構造の自発的形成は、様々な方法で実現させることができる。１つの方法は、均質化ステップの前に、ナノサイズの自己集合構造の自発的形成を可能にする親油性添加剤（ＬＰＡ）を油相に添加するものである。他の方法は、親油性添加剤（ＬＰＡ）を、均質化ステップの後でエマルション製品に添加するものである。この場合、その親油性添加剤は、油滴中に溶解し、油滴中のナノサイズの自己集合構造の自発的形成をもたらす。ホモジナイザーとしては、通常の工業用又は実験室規模のホモジナイザー、例えば、Ｒａｎｎｉｅ社製ピストンホモジナイザー、Ｋｉｎｅｍａｔｉｃａ社製ローターステーターミキサー、コロイドミル、ステファンミキサー、クエットシェアセル又は膜乳化装置を用いることができる。さらに、超音波、水蒸気圧入又は調理用ミキサーもまた本発明に記載のエマルションを製造するのに適する。油滴中のナノサイズの自己集合構造の自発的形成は、エマルションを作製するために使用されるエネルギーの摂取量、及び一連のＬＰＡ添加には依存しない。このことは、ナノ及びマイクロ流体工学技術もまた本発明のエマルションを製造するのに適していることを意味する。
【００１５】
加熱もまた、高温においては内部構造がより低粘度であり、分散過程が高温における方がより少ないせん断力を必要とすることになり得るために分散過程を促進し得る。
【００１６】
本発明のエマルションを製造するための別の手段は、ヒドロトロープ又は水構造ブレーカー、或いは化学的又は熱力学的に推し進めることができる自発的乳化の使用である［Ｅｖａｎｓ，Ｄ．Ｆ．；Ｗｅｎｎｅｒｓｔｒｏｍ，Ｈ．（編）；「Ｔｈｅ  Ｃｏｌｌｏｉｄａｌ  Ｄｏｍａｉｎ」、Ｗｉｌｅｙ−ＶＣＨ、Ｎｅｗ  Ｙｏｒｋ、（１９９９）］。
【００１７】
本発明のエマルション系は、水−油−水ダブルエマルションとして普通に知られているエマルションとははっきりと区別される。ｗ／ｏ／ｗ（水／油／水）ダブルエマルションは、油滴がミクロンサイズの水滴を含む水中油型エマルションである（Ｇａｒｔｉ，Ｎ．；Ｂｉｓｐｅｒｉｎｋ，Ｃ；Ｃｕｒｒ．Ｏｐｉｎｉｏｎ  ｉｎ  Ｃｏｌｌｏｉｄ  ＆  Ｉｎｔｅｒｆａｃｅ  Ｓｃｉｅｎｃｅ（１９９８）、３、６５７〜６６７）。分散しているダブルエマルション油滴の内側の水滴は、機械的エネルギー入力、例えば、均質化によって調製（分散）され、結果として熱力学的に不安定であり、自己集合ではない。ｗ／ｏ／ｗダブルエマルション中の内部の水滴の直径は、３００ｎｍの直径より大きい。本発明のエマルションは、本発明のエマルションの油滴の内側のナノサイズの自己集合構造の形成が、自発的であり、熱力学的に進められ、水滴又はチャネルの平均直径が２００ｎｍ未満であるので、通常のｗ／ｏ／ｗダブルエマルションとは容易に区別することができる。
【００１８】
本発明は、油滴の内部のナノサイズの自己集合構造が、通常の増粘剤又はゲル化剤を本発明のエマルションの連続水相に加えたときに破壊されないことを見出したことに基づいている。増粘剤の添加によって、油滴内部の自己集合構造は変化しない。それは、流体のエマルションに一定の稠度及び質感を与えるだけであり、その結果、より良好な保存寿命、より良好な感覚特性、そのエマルションをコーティング材料（それは固体表面に容易に吹付けることができる）として、又はゲル若しくは軟膏として使用する可能性を与える。
【００１９】
本発明は、新しい製品の稠度及び質感を生じることが可能となる増粘剤、特に、糖類、親水コロイド類又は多糖類或いはその他の広範な長鎖ポリマー類だけでなく、粒子ゲルを形成するポリマー類又は巨大分子類、例えば乳漿タンパク質又は酸性化カゼインミセルなどをも、ナノサイズの自己集合油滴を含有するエマルションに添加することに関する。粘稠化剤無しでは中程度以下の容積分率（最大５０％までの油容積）の水中油型エマルションは、液体と同様であり、即ちそれらは、外部力場のもとで容易に流れる。本発明の油相（油＋ＬＰＡ）の存在下で親水コロイド類を使用することによって、ゲル状若しくはペースト状又は高粘度若しくは高粘弾性材料を生み出すことが可能となる。内部ナノサイズ自己集合油滴構造によって、それらは、より消極的（ゲル強度を減少する）充填物としてか、より活発な（ゲル強度を増大する）充填物として作用しており、特にゲルネットワークと相互作用をする。これにより、製品中の水及び増粘剤の量を一定に保ちながら、製品の稠度の高い変動性を生み出すことができる利点を備えた新たな製品を配合することが可能となる。
【００２０】
稠度は、さらに、固定した組成において温度によって調整することができる。添加した増粘剤のタイプ又はエマルションの液滴の内部に形成されたナノサイズの自己集合構造のタイプによって、昇温することにより系の粘度は可逆的に低下する、即ちペーストを液体とすることができ、又は系の粘度は増大する、即ち液体はゲルとなるか、或いは最初に中間の温度までは粘度を低下させ、その後系の粘度を再び増大させることができる。エマルションの粘稠な又はゲルの特性は、適当な増粘剤を添加及び／又はエマルション液滴内部に特定のナノサイズの自己集合構造を形成させることによって容易に調節することができる。
【００２１】
エマルション調合物
本発明は、油滴が５ｎｍから数百ミクロンの範囲の直径を有していて、親油性添加剤の存在によって０．５から２００ｎｍの範囲の直径の大きさを有する親水性ドメインを伴うナノサイズの自己集合構造を示し、該エマルションが最終生成物全体に対して０．０１重量％から８０重量％の範囲の増粘剤を含有する粘稠な又はゲル化した水中油型エマルションに関する。その増粘剤の濃度は、好ましくは、０．０５重量％を超え、さらにより好ましくは、０．１重量％を超え、さらにより好ましくは、０．５重量％を超え、最も好ましくは１重量％を超える。その下限は、本発明のｏ／ｗ型エマルションの粘度を増大させるのに必要な最低濃度に依存する。増粘剤濃度は、好ましくは７０重量％未満である。より好ましくは、増粘剤濃度は、６０重量％未満である。さらに最も好ましくは、増粘剤濃度は、５０重量％未満である。その上限は、均一な製品を製造することがなおも可能である本発明のｏ／ｗ型エマルションに添加することができる増粘剤の最大濃度に依存する。下限及び上限の任意の組合せが、本発明の範囲に含まれる。
【００２２】
ある場合には増粘剤は、調合物に添加する。その他の場合は、増粘剤は食品、クリームなどのように製品中にそれ自体既に存在することができる。後者の場合は、それを本発明のエマルションの他の成分と一緒に加える必要はない。
【００２３】
増粘剤又はゲル化剤の添加によって製品中に一定の粘度を発生させることができる。室温で、その粘度は２ｍＰａｓより高い。好ましくはその粘度は５ｍＰａｓより高い。より好ましくは、その粘度は１０ｍＰａｓより高い。さらにより好ましくは、その粘度は、５０ｍＰａｓより高く、最も好ましくは１００ｍＰａｓより高い。その粘度は、ゼロせん断粘度、見掛けの高せん断粘度、又は複素粘度のいずれかである。粘度の極小値は、１つ又は複数の増粘剤のみを含有し、他の材料及び成分（例えば油滴、乳化剤など）の測定される粘度データに対する妨害を避けた系において測定する。
【００２４】
ＬＰＡは、化学的、生化学的、酵素的又は生物学的手段によってそれ自体添加又はｉｎ−ｓｉｔｕで製造することができる。本発明のエマルション中に存在する油滴の量（油滴体積分率）は、通常の水中油型エマルション製品において一般に使用される量である。本発明の水中油型エマルションは、油滴の大きさによって、水中油型エマルション（大き目の油滴）、ナノ水中油型エマルション又は水中油型マイクロエマルションのいずれかであり得る。
【００２５】
より正確には、本発明は、
（ｉ）鉱物油類、炭化水素類、植物油類、ワックス類、アルコール類、脂肪酸類、モノ−、ジ−、又はトリ−アシルグリセロール類、精油類、フレーバー油類、親油性ビタミン類、エステル類、栄養補給食品類（ｎｅｕｔｒａｃｅｕｔｉｃａｌｓ）、テルピン類、テルペン類及びそれらの混合物からなる群から選択された油と、
（ｉｉ）親油性添加剤（ＬＰＡ）又は約１０より低い、好ましくは８より低い結果としてのＨＬＢ値（親水性−親油性バランス）を有する親油性添加剤と親水性添加剤の混合物と、
（ｉｉｉ）水又はポリオール等の非水性極性液体を含む液滴、ロッド又はチャネルの形の親水性ドメインと
を含むナノサイズの自己集合構造化内部を有する分散した油滴、
及び
乳化剤及び増粘剤を含有する水の連続相
を含む水中油型エマルションを対象とする。
【００２６】
乳化剤は、本発明の油滴の界面に吸着してそれらを物理的エマルション劣化、例えば融合及び／又は凝集に対して安定化させるために加える。それは、８を超えるＨＬＢを有する低分子量界面活性剤、ミルクに由来するタンパク質類、例えば、乳漿タンパク質類、乳漿タンパク質単離物類、乳漿タンパク質濃縮物類、乳漿タンパク質凝集物類など、カゼイン塩類、カゼインミセル類、カゼイン類、リゾチーム、アルブミン、又は大豆に由来するタンパク質、アミノ酸ペプチド類、タンパク質加水分解物類、ブロックコポリマー類、ランダムコポリマー類、ジェミニ界面活性剤類、界面活性親水コロイド類、例えば、アラビアゴム、キサンタンゴム、ゼラチン、高分子電解質類、カラギーナン類、カルボキシメチルセルロース、セルロース誘導体類、アカシアゴム、ガラクトマンナン類、キトサン類、ヒアルロン酸、ペクチン類、アルギン酸プロピレングリコール、変性デンプン類、スベリヒユ（Ｐｏｒｔｕｌａｃａ  Ｏｌｅｒａｃｅａ）、トラガカント、ジェランガムなど、アポタンパク質に似たバイオポリマー類、例えば、タンパク質−多糖複合体類若しくはコアセルベート類、又はタンパク質−多糖、タンパク質−タンパク質、又は多糖−多糖ハイブリッド類、複合体類、或いはポリマー類とバイオポリマー類の混合物など、高分子電解質−界面活性剤錯体類、ＤＮＡ、核酸、粒子類（ミクロンサイズ又はナノサイズ）、デンプン及びデンプン系ポリマー、アミロース、アミロペクチン並びにそれらの混合物からなる群から選択される。
【００２７】
増粘剤又はゲル化剤は、親水コロイド類、多糖類、ジェラン、ファーセレラン、キサンタンガム、カラギーナン、カルボキシメチルセルロース（ＣＭＣ）、微結晶セルロース（ＭＣＣ）、ガラクトマンナン類、グァーガム、ローカストビーンガム、ヒドロキシルプロピルメチルセルロース（ＨＰＭＣ）、デンプン、マルトデキストリン類、デキストリン、デキストロース、砂糖、転化糖シロップ、スクロース、グルコース、グリセロール、酵素処理デンプン類、デンプン誘導体類、物理的変性デンプン、アミロペクチン、アミラーゼ、寒天、タマリンドシードガム、コンニャクガム、アラビアゴム、イナゴマメシードガム、低メトキシ及び高メトキシペクチン類、ペクチン誘導体類、アルギン酸プロピレングリコール（ＰＧＡ）、アルギネート、ゼラチン、乳漿タンパク質粒子ゲル類、酸誘発カゼインゲル類、及びそれらの混合物からなる群から選択される。
【００２８】
本明細書において使用される「親油性添加剤」（「ＬＰＡ」と略されもする）とは、分散した油相中に安定なナノサイズの自己集合構造を自発的に形成する親油性両親媒性物質を指す。その親油性添加剤（混合物）は、脂肪酸類、ソルビタンエステル類、プロピレングリコールモノ−又はジエステル類、ペギル化脂肪酸類、モノグリセリド類、モノグリセリド類の誘導体類、ジグリセリド類、ペギル化植物油類、ポリオキシエチレンソルビタンエステル類、リン脂質類、ケファリン類、脂質類、糖エステル類、糖エーテル類、スクロースエステル類、ポリグリセロールエステル類及びそれらの混合物からなる群から選択される。
【００２９】
本発明の第１の実施形態によれば、該水中油型エマルションは、０℃から１００℃の温度範囲で、Ｌ２構造又はＬ２構造及び油構造の組合せ（マイクロエマルション又は等方性液滴）とからなる群から取られる内部構造を有する油滴を示す。
【００３０】
本発明の第２の実施形態によれば、該水中油型エマルションは、０℃から１００℃の温度範囲で、Ｌ２構造（マイクロエマルション又は等方性液滴）を有する油滴を示す。
【００３１】
本発明の第３の実施形態によれば、該水中油型エマルションは、０℃から１００℃の温度範囲で、Ｌ２構造（マイクロエマルション又は等方性液滴）又は液晶（ＬＣ）構造（例えば、逆ミセルキュービック、逆バイコンティニュアスキュービック又は逆ヘキサゴナル）及びそれらの組合せからなる群から選択される内部構造を有する油滴を示す。
【００３２】
本発明の第４の実施形態によれば、該水中油型エマルションは、０℃から１００℃の温度範囲で、ＬＣ内部構造を有する油滴を示す。
【００３３】
本発明の第５の実施形態によれば、該水中油型エマルションは、０℃から１００℃の温度範囲で、Ｌ３構造、Ｌ２構造とＬ３構造の組合せ、ラメラ液晶（Ｌα）構造とＬ２構造の組合せ、並びにラメラ結晶構造とＬ２構造の組合せからなる群から選択される内部構造を有する油滴を示す。
【００３４】
本発明の第６の実施形態によれば、該水中油型エマルションは、０℃から１００℃の温度範囲で、これまでに記載した構造の組合せである内部構造を有する油滴を示す。
【００３５】
本発明によれば、水中油型エマルションは、フレーバー類、フレーバー前駆物質類、芳香類、芳香前駆物質類、旨味向上剤類、塩類、糖類、アミノ酸類、多糖類、酵素類、ペプチド類、タンパク質類又は炭水化物類、栄養補助食品類（ｆｏｏｄｓｕｐｐｌｅｍｅｎｔｓ）、食品添加剤類、ホルモン類、細菌類、植物エキス類、薬剤類、薬物類、栄養素類、農薬用途又は化粧品用途向けの化学物質類、カロテノイド類、ビタミン類、抗酸化物類又はルテイン、ルテインエステル類を含む群から選択される栄養補給食品類、β−カロテン、トコフェロール、酢酸トコフェロール、トコトリエノール、リコペン、Ｃｏ−Ｑ１０、亜麻油、リポ酸、ビタミン類、ポリフェノール類及びそれらのグリコシド類、エステル及び／又は硫酸抱合体類、イソフラボン類、フラボノール類、フラバノン類及びそれらのグリコシド類、例えばヘスペリジンなど、カテキンモノマー類及びそれらのガレートエステル類例えばエピガロカテキンガレート（ＥＧＣＧ）などを含むフラバン３−オール類、及びそれらのプロシアニジンオリゴマー類、ビタミンＣ、ビタミンＣパルミテート、ビタミンＡ、ビタミンＢ１２、ビタミンＤ、α−及びγ−ポリ不飽和脂肪酸類、フィトステロール類、エステル化したフィトステロール、エステル化されていないフィトステロール、ゼアキサンチン、カフェイン、並びにそれらの組合せからなる群から選択される有効成分をさらに含有することも可能である。
【００３６】
上記の内部構造は、すべて紛れもなく、小角Ｘ線散乱（ＳＡＸＳ）分析及び低温電子顕微鏡（ｃｒｙｏ−ＴＥＭ）及び凍結割断法ＥＭ［Ｑｉｕら、Ｂｉｏｍａｔｅｒｉａｌｓ（２０００）２１、２２３〜２３４、Ｓｅｄｄｏｎ．Ｂｉｏｃｈｉｍｉｃａ  ｅｔ  Ｂｉｏｐｈｙｓｉｃａ  Ａｃｔａ（１９９０）１０３１、１〜６９、Ｄｅｌａｃｒｏｉｘら、Ｊ．ＭｏＩ．Ｂｉｏｌ．（１９９６）２５８、８８〜１０３、Ｇｕｓｔａｆｓｓｏｎら、Ｌａｎｇｍｕｉｒ（１９９７）１３、６９６４〜６９７１、Ｐｏｒｔｅｓ．Ｊ．Ｐｈｙｓ：Ｃｏｎｄｅｎｓ  Ｍａｔｔｅｒ（１９９２）４、８６４９〜８６７０］、並びにｃｒｙｏ−ＴＥＭ画像の高速フーリエ変換（ＦＦＴ）によって測定することができる。
【００３７】
一定の用途に対しては、１００℃より高い温度を使用すること（例えば、結晶分子をレトルトにかける温度又は溶融させる温度或いは油又は／及びＬＰＡを含む媒体中で結晶分子を溶融させる温度）も可能であり、本発明の対象である。
【００３８】
親油性添加剤（ＬＰＡ）は、また、親水性添加剤（１０より大きいＨＬＢを有する）と混合して、全体的な混合物のＨＬＢが１０又は好ましくは８を超えない量までの混合物とすることもできる。その添加剤（混合物）は、また、化学的、生化学的、酵素的又は生物学的手段によってｉｎ−ｓｉｔｕで製造することもできる。
【００３９】
添加される親油性添加剤の量は、δとして定義される。δは、比ＬＰＡ／（ＬＰＡ＋油）×１００として定義される。δは、好ましくは０．１より高く、より好ましくは、０．５より高く、さらにより好ましくは、１より高く、さらにより好ましくは、３より高く、さらにより好ましくは、１０より高く、そして最も好ましくは、αは、１５より高い。
【００４０】
比δ＝ＬＰＡ／（ＬＰＡ＋油）＊１００は、好ましくは９９．９より低く、より好ましくは、９９．５より低く、さらにより好ましくは、９９．０より低く、さらにより好ましくは、９５より低く、さらにより好ましくは、８４より低く、さらにより好ましくは、８０より低く、最も好ましくは、７０より低い。その低い範囲と高い範囲の任意の組合せが、本発明の領域に含まれる。δは、重量％又はモル％のいずれかで示すことができる。δの下限及び上限は、用いた油及びＬＰＡの特性、例えば極性、分子量、誘電率など、或いは油滴相中のＬＰＡの臨界凝集濃度（ｃａｃ）又は臨界ミセル濃度（ｃｍｃ）などの物理的特性に依存する。
【００４１】
乳化剤は、ＬＰＡ、又は油、或いはＬＰＡ及び油と混合することもできる。これは、乳化剤が部分的に油滴内部に存在することもでき、内部ナノサイズ自己集合構造に影響を及ぼし得ることを意味している。
【００４２】
比β＝乳化剤／（ＬＰＡ＋油）×１００は、油＋ＬＰＡ含量に対する、油滴を吸着によって安定化するために用いられる乳化剤の量を表している。βは、好ましくは０．０００１％を超え、より好ましくは、０．００１％を超え、好ましくは、０．０１％を超え、好ましくは、０．１％を超え、好ましくは、０．５％を超える。比β＝乳化剤／（ＬＰＡ＋油）×１００は、好ましくは５０未満であり、より好ましくは、２５未満であり、さらにより好ましくは、１０％未満である。下方及び上方範囲の任意の組合せが本発明の範囲に含まれる。βは、重量％又はモル％で示すことができる。ある場合には、該乳化剤は、配合物中に添加することができる。他の場合には、該乳化剤は、食品、クリームなどの製品それ自体に存在する可能性があり、この場合はそれを添加する必要がない。
【００４３】
本発明による水中油型エマルションにおいて、ＬＰＡは、ミリスチン酸、オレイン酸、ラウリン酸、ステアリン酸、パルミチン酸、ＰＥＧ１−４ステアレート、ＰＥＧ２−４オレエート、ＰＥＧ−４ジラウレート、ＰＥＧ−４ジオレエート、ＰＥＧ−４ジステアレート、ＰＥＧ−６ジオレエート、ＰＥＧ−６ジステアレート、ＰＥＧ−８−ジオレート、ＰＥＧ−３−１６ヒマシ油、ＰＥＧ５−１０水素化ヒマシ油、ＰＥＧ６−２０トウモロコシ油、ＰＥＧ６−２０アーモンド油、ＰＥＧ−６オリーブ油、ＰＥＧ−６ラッカセイ油、ＰＥＧ−６パーム核油、ＰＥＧ−６水素化パーム核油、ＰＥＧ−４カプリン酸／カプリル酸トリグリセリド、植物油及びソルビトールのモノ、ジ、トリ、テトラエステル類、ペンタエリトリチルジ、テトラステアレート、イソステアレート、オレエート、カプリレート又はカプレート、ポリグリセリル−３ジオレエート、ステアレート、又はイソステアレート、ポリグリセリル４−１０ペンタオレエート、ポリグリセリル２−４オレエート、ステアレート、又はイソステアレート、ポリグリセリル４−１０ペンタオレエート、ポリグリセリル−３ジオレエート、ポリグリセリル−６ジオレエート、ポリグリセリル−１０トリオレエート、ポリグリセリル−３ジステアレート、Ｃ６からＣ２０脂肪酸のプロピレングリコールモノ−又はジエステル類、Ｃ６からＣ２０脂肪酸のモノグリセリド類、モノグリセリド類の乳酸誘導体類、ジグリセリド類の乳酸誘導体類、モノグリセリド類のジアセチル酒石酸エステル、トリグリセロールモノステアレートコレステロール、フィトステロール、ＰＥＧ５−２０大豆ステロール、ＰＥＧ−６ソルビタンテトラ、ヘキサステアレート、ＰＥＧ−６ソルビタンテトラオレエート、ソルビタンモノラウレート、ソルビタンモノパルミテート、ソルビタンモノトリオレエート、ソルビタンモノ及びトリステアレート、ソルビタンモノイソステアレート、ソルビタンセスキオレエート、ソルビタンセスキステアレート、ＰＥＧ−２−５オレイルエーテル、ＰＯＥ２−４ラウリルエーテル、ＰＥＧ−２セチルエーテル、ＰＥＧ−２ステアリルエーテル、スクロースジステアレート、スクロースジパルミテート、オレイン酸エチル、ミリスチン酸イソプロピル、パルミチン酸イソプロピル、リノール酸エチル、リノール酸イソプロピル、ポロキサマー類、リン脂質類、レシチン類、ケファリン類、オート脂質及びその他の植物に由来する親油性両親媒性脂質類、並びにそれらの混合物からなる群から選択される。
【００４４】
本発明による水中油型エマルションは通常、液体又は半液体形態である。本発明の他の実施形態によれば、エマルションは乾燥しており、小葉、チップ又は粉末形態で入手できる。小角Ｘ線散乱及びＣｒｙｏ−ＴＥＭ又は凍結割断法ＥＭは、エマルション中に存在する油滴の内部構造が、それを乾燥し、水を加えることによって戻したとき、復帰することを示す。
【００４５】
本発明による水中油型エマルションは、最終生成物であるか、又は添加剤のいずれかである。最終生成物の添加剤の量は重要ではなく、多様であり得る。
【００４６】
本発明に記載のエマルション液滴は、凝結又は凝集させることができる。
【００４７】
本発明に記載のエマルションは、内部自己集合（Ｉｎｔｅｒｎａｌｌｙ  Ｓｅｌｆ−Ａｓｓｅｍｂｌｅｄ）である構造を含有する油滴の特有の性質を説明し、油滴が親水性ドメインを含むナノサイズ自己集合構造を持たないナノエマルション及びマイクロエマルションを含む、通常の水中油型又はｗ／ｏ／ｗダブルエマルションから本発明のエマルションを除外するために、本出願人等が「ＩＳＡＭＵＬＳＩＯＮ」と命名する新規な型のエマルションである。ＩＳＡＭＵＬＳＩＯＮ液滴は、基本的に親水性ドメインを含むナノサイズ自己集合構造を有する油滴からなる。この構造は、ラメラ液晶、又はラメラ結晶、或いはＬ２、マイクロエマルション、等方性液相、ヘキサゴナル、ミセルキュービック、又は両連続キュービック相を含む逆性構造であり得る。油相におけるこれらの構造は、単一のナノ構造、又は種々のナノ構造の混合物として出現することができる。
【００４８】
本発明は、食品、ペットフード、栄養補給剤、機能性食品、洗剤、栄養補給化粧品、化粧品、医薬品、薬物送達、ペイント類、医療又は農薬産業、火薬、繊維、鉱業、石油採掘、製紙業、高分子工業において使用することができる。
【００４９】
上記の例に従って調製されたＩＳＡＭＵＬＳＩＯＮ類は、それ自体として、又は添加物として使用することができる。
【００５０】
本発明を十分に説明したが、本発明の範囲又は本発明のいずれの実施形態にも影響を及ぼすことなく、条件、処方、及び他の要因の広範且つ同等の範囲内で同様に実施できることを、当業者は理解するであろう。
【００５１】
図１は、親油性添加剤の含量％（ＬＰＡ％＝α＝１００＊ＬＰＡ／（ＬＰＡ＋油））及び温度の関数として、ＩＳＡＭＵＬＳＩＯＮの分散油滴内部に見出された典型的な構造順序を示す。Ｌ２は、逆マイクロエマルション様構造を表し、ＬＣは、液晶相、又は様々な液晶相の混合物の存在を表す。図１が示すように、油滴内部において、所与の温度及び添加される親油性添加剤の特定量（α値）で、明確なナノサイズ自己集合構造が形成される（言及した構造のより詳しい説明は、Ｅｖａｎｓ，Ｄ．Ｆ．；Ｗｅｎｎｅｒｓｔｒｏｍ，Ｈ．（編）：「Ｔｈｅ  Ｃｏｌｌｏｉｄａｌ  Ｄｏｍａｉｎ」、Ｗｉｌｅｙ−ＶＣＨ、Ｎｅｗ  Ｙｏｒｋ（１９９９）を参照のこと）。添加するＬＰＡの量により、自己集合構造の型、親水性ドメインに存在する水の量、内部界面の量、及びＩＳＡＭＵＬＳＩＯＮ液滴内部に形成される自己集合ナノ構造の大きさ、寸法を正確に制御することが可能となる。油の種類及び親油性添加剤（ＬＰＡ）の種類に応じて、自己集合液滴内部構造の自発的形成を開始するのに必要とされるＬＰＡの最小量は、油相の０．１から５重量％である。
【００５２】
図２のｃｒｙｏ−ＴＥＭ画像は、Ａｄｒｉａｎら（Ａｄｒｉａｎら、Ｎａｔｕｒｅ（１９８４）３０８、３２〜３６）の標準的な技法を用いて得られたものである。Ｅｇｅｌｈａａｆら（Ｅｇｅｌｈａａｆら、Ｊ．Ｍｉｃｒｏｓｃ．（２０００）２００、１２８〜１３９）に記載されているものに類似した自家製の環境チャンバを用いた。薄化及びガラス状化前の温度を２５℃に設定し、湿度１００％を用いた。凍結したグリッドを液体窒素中に貯蔵し、−１８０℃に保持した低温ホルダーに移した。Ｐｈｉｌｉｐｓ  ＣＭ１２  ＴＥＭにおいて、電圧８０ｋＶで試料の分析を行った。電子線損傷を最小限にするために、低線量法を適用した。ＩＳＡＭＵＬＳＩＯＮは、油滴内部の小さな明るい形状の存在によって同定できる。図２ａは、周期構造のないＩＳＡＭＵＬＳＩＯＮのＣｒｙｏ−ＴＥＭ顕微鏡写真であり、明るい形状間の特性距離約７〜８ｎｍを示している。そのような明るい形状は標準的な非構造化エマルションでは認められず、エマルション液滴の構造化されていない内部にはコントラストがないことに留意されたい（図２ｂ）。
【００５３】
図３のＳＡＸＳ曲線は、シールド管Ｃｕ陽極を備えた、４０ｋＶ及び５０ｍＡで操作するＸ線発生装置（Ｐｈｉｌｉｐｓ、ＰＷ１７３０／１０）を用いる標準的な装置（Ｂｅｒｇｍａｎｎら、Ｊ．Ａｐｐｌ．Ｃｒｙｓｔ．（２０００）３３、８６９〜８７５）によって得られたものである。Ｇｏｂｅｌミラーを用いて、発散多色Ｘ線ビームをＣｕＫα照射の集束された線状ビームに変換する（λ＝０．１５４ｎｍ）。二次元散乱パターンはイメージングプレート検出器によって記録され、ＳＡＸＳＱｕａｎｔソフトウェア（Ａｎｔｏｎ  Ｐａａｒ、グラーツ、オーストリア）を用いて一次元散乱関数Ｉ（ｑ）に統合されるが、ここでｑは、ｑ＝（４π／λ）Ｓｉｎθ／２で定義される散乱ベクトルの長さであり、λは、波長であり、θは、散乱角である。散乱プロファイルの幅広いピークは、これらのデータを一般化間接フーリエ変換（Ｇｅｎｅｒａｌｉｚｅｄ  Ｉｎｄｉｒｅｃｔ  Ｆｏｕｒｉｅｒ  Ｔｒａｎｓｆｏｒｍａｔｉｏｎ）法に適合させることによってデスミアした（Ｂｅｒｇｍａｎｎら（２０００）、３３、１２１２〜１２１６）。特性距離は、ｄ＝２π／ｑで示される。図３は、ＩＳＡＭＵＬＳＩＯＮの小角Ｘ線散乱パターンを示す。
【００５４】
［実施例］
実施例１：
内部Ｌ２相を有するＩＳＡＭＵＬＳＩＯＮ油滴を含有するゲルを形成するためにκ−カラギーナンを用いる一般的な例
４％のκ−カラギーナンを、５０℃で攪拌下の純水中に溶解した。それは大気温度において強いゲルである。１０ｇのＩＳＡＭＵＬＳＩＯＮを、１０重量％の分散相で、２０分間にわたる超音波処理によって別に調製した。その分散相は、０．４６２５ｇのＲ−（＋）−リモネン及び０．４６２５ｇのＤｉｍｏｄａｎ  Ｕ（Ｄａｎｉｓｃｏ製）及び０．０７５ｇのＰｌｕｒｏｎｉｃ  Ｆ１２７乳化剤（ＢＡＳＦ製）のものである。その２つの試料を、６０℃の液体状態で混合して均一な溶液を形成した。その混合物を、次に冷蔵庫に入れてその系を急速にゲル化させた。図４の中でＳＡＸＳ測定によって示されているように、乳化したマイクロエマルションは、破壊されることなくゲルネットワーク中に組み込むことができる。ＩＳＡＭＵＬＳＩＯＮの内部構造、Ｌ２構造は、水中におけるものと同様に保たれる。得られた系は、５％のＩＳＡＭＵＬＳＩＯＮを含有するソフトゲルである。図４は、κ−カラギーナンゲルの存在下、不存在下におけるＩＳＡＭＵＬＳＩＯＮ油滴の内部で見出される構造を示す。
【００５５】
実施例２：
ゲルを形成するためにκ−カラギーナンを用いる内部Ｈ２相を有するＩＳＡＭＵＬＳＩＯＮ油滴を含有するゲルの一般的な例
４％のκ−カラギーナンを、５０℃で攪拌下の純水中に溶解した。１０ｇのＩＳＡＭＵＬＳＩＯＮを、１０重量％の分散相で、２０分間にわたる超音波処理によって別に調製した。その分散相は、０．１５４ｇのＲ−（＋）−リモネン及び０．７７１ｇのＤｉｍｏｄａｎ  Ｕ及び０．０７５ｇのＰｌｕｒｏｎｉｃ  Ｆ１２７乳化剤のものである。その２つの試料を、６０℃の液体状態で混合して均一な溶液を形成した。その混合物を、次に冷蔵庫に入れてそのポリマーを急速にゲル化させた。図５の中でＳＡＸＳ測定によって示されているように、乳化した逆ヘキサゴナル相は、破壊されることなくゲルネットワーク中に組み込むことができる。ＩＳＡＭＵＬＳＩＯＮの内部構造は、水中におけるものと同様に保たれる。得られた系は、５％のＩＳＡＭＵＬＳＩＯＮを含有するソフトゲルである。図５は、２５℃でのκ−カラギーナンゲル単独系及び混合ＩＳＡＭＵＬＳＩＯＮゲル系において、ＩＳＡＭＵＬＳＩＯＮ油滴の内部で見出される構造を示す。
【００５６】
実施例３：
ゲルを形成するためにκ−カラギーナンを用いる内部Ｈ２相を有するＩＳＡＭＵＬＳＩＯＮ油滴（テトラデカン／Ｄｉｍｏｄａｎ  Ｕからなる）を含有するゲルの一般的な例
４％のκ−カラギーナンを、５０℃で攪拌下の純水中に溶解した。１０ｇのＩＳＡＭＵＬＳＩＯＮを、１０重量％の分散相で、２０分間にわたる超音波処理によって別に調製した。その分散相は、０．１３９ｇのテトラデカン、即ち、実施例２で使用したものとは別の油、及び０．７８６ｇのＤｉｍｏｄａｎ  Ｕ及び０．０７５ｇのＰｌｕｒｏｎｉｃ  Ｆ１２７乳化剤のものである。その２つの試料を、６０℃の液体状態で混合して均一な溶液を形成した。その混合物を、次に冷蔵庫に入れてその系を急速にゲル化させた。
【００５７】
図６の中でＳＡＸＳ測定によって示されているように、乳化したヘキサゴナル相は、破壊されることなくゲルネットワーク中に組み込むことができる。ＩＳＡＭＵＬＳＩＯＮの内部構造は、水中におけるものと同様に保たれる。得られた系は、５％のＩＳＡＭＵＬＳＩＯＮを含有するソフトゲルである。図６は、ＩＳＡＭＵＬＳＩＯＮ油滴の内部で見出される構造、２５℃でのκ−カラギーナンゲル単独系のシグナル、及び混合ＩＳＡＭＵＬＳＩＯＮゲル系のシグナルを示す。
【００５８】
実施例４：
ゲルを形成するためにκ−カラギーナンを用いる内部ミセルキュービック相を有するＩＳＡＭＵＬＳＩＯＮ油滴を含有するゲルの一般的な例
４％のκ−カラギーナンを、５０℃で攪拌下の純水中に溶解した。１０ｇのＩＳＡＭＵＬＳＩＯＮを、１０重量％の分散相で、２０分間にわたる超音波処理によって別に調製した。その分散相は、０．２６４ｇのＲ−（＋）−リモネン及び０．６６１ｇのＤｉｍｏｄａｎ  Ｕ及び０．０７５ｇのＰｌｕｒｏｎｉｃ  Ｆ１２７乳化剤のものである。その２つの試料を、６０℃の液体状態で混合して均一な溶液を形成した。その混合物を、冷蔵庫に入れてそのポリマーを急速にゲル化させた。図７の中でＳＡＸＳ測定によって示されているように、乳化したミセルキュービック相は、破壊されることなくゲルネットワーク中に組み込むことができる。ＩＳＡＭＵＬＳＩＯＮの内部構造は、水中におけるものと同様に保たれる。得られた系は、５％のＩＳＡＭＵＬＳＩＯＮを含有するソフトゲルである。図７は、２５℃及び６０℃でゲルが存在しない及び存在するＩＳＡＭＵＬＳＩＯＮ油滴の内部で見られる構造を示す。
【００５９】
これらのＩＳＡＭＵＬＳＩＯＮ液滴の大きさは、動的光散乱によって測定し、７６．２ｎｍであった。混合ゲル内の温度を上げるとその系は一層液体状態となった。この液体を４０００倍に希釈した。この希釈した溶液の動的光散乱は、増粘剤又はゲル化剤の存在しないＩＳＡＭＵＬＳＩＯＮ中で測定したものとまったく同じ液滴の大きさ、即ち７４．８ｎｍを示す。したがって、ＩＳＡＭＵＬＳＩＯＮ液滴の大きさは、系のゲル化後も同じに保たれる。
【００６０】
実施例５：
ゲル化させるポリマーとしてメチルセルロース（ＭＣ）を用いる一般的な例。
４％のメチルセルロースを、６０℃で激しく攪拌して純水に溶解し、その系を連続して攪拌しながらそのまま室温まで冷却した。１０重量％の分散相を含有する１０ｇのＩＳＡＭＵＬＳＩＯＮ試料を、２０分間の超音波処理によって別に調製した。そのＩＳＡＭＵＬＳＩＯＮ試料は、０．１３９ｇのテトラデカン、０．７８６ｇのＤｉｍｏｄａｎ  Ｕ及び０．０７５ｇのＰｌｕｒｏｎｉｃ  Ｆ１２７乳化剤を含有し、逆ヘキサゴナル内部液滴相を与えた。その２つの試料を、２０℃での液体状態で混合し、均一な溶液を形成した。その混合物を７０℃に加熱し、ポリマーをゲル化させた。図８においてＳＡＸＳ測定によって示されるように、乳化したヘキサゴナル相は、ＭＣゲルネットワーク中に破壊されることなく組み込むことができる。ＩＳＡＭＵＬＳＩＯＮの内部構造は、水中におけるものと同様に保たれる。得られた系は、５％のＩＳＡＭＵＬＳＩＯＮを含有するソフトゲルである。図８は、ＩＳＡＭＵＬＳＩＯＮ油滴の内部及びゲル中に混合したＩＳＡＭＵＬＳＩＯＮ油滴の内部で見られる構造を示す。
【００６１】
これらのＩＳＡＭＵＬＳＩＯＮ油滴の大きさは、１５３ｎｍであることが分かった（動的光散乱により測定）。後者の試料をＭＣの試料と混合した場合は、得られた大きさは１４８ｎｍであった。ゲル化及び脱ゲル化、即ち温度の上昇及びその後の低下の後、その液滴の大きさは１４７ｎｍであり、即ち、温度サイクルの前と同じであった。すべての試料は、動的光散乱実験を実施する前に４０００倍に希釈した。散乱粒子の大きさの多分散性は、すべての場合において３０％前後であった。これらの結果により、ＭＣ／ＭＣゲルは、ＩＳＡＭＵＬＳＩＯＮ油滴の内部構造に、それらをゲル中に組み込むときに影響を及ぼさないことが確認できる。
【００６２】
実施例６：
増粘剤としてメチルセルロース（ＭＣ）を用いる一般的な例。
４％のメチルセルロースを、６０℃で激しく攪拌して純水に溶解した。次にその系を連続して攪拌しながらそのまま室温まで冷却した。１０重量％の分散相を有する１０ｇのＩＳＡＭＵＬＳＩＯＮ試料を、２０分間の超音波処理によって別に調製した。そのＩＳＡＭＵＬＳＩＯＮは、０．２７７ｇのテトラデカン、０．６４８ｇのＤｉｍｏｄａｎ  Ｕ及び０．０７５ｇのＰｌｕｒｏｎｉｃ  Ｆ１２７乳化剤を含有した。その２つの試料を、２０℃での液体状態で混合し、均一な溶液を形成した。その混合物を、ポリマーを急速にゲル化させるために、７０℃に加熱した。図９においてＳＡＸＳ測定によって示されるように、乳化したミセルキュービック相は、ＭＣゲルネットワーク中に破壊されることなく組み込むことができる。ＩＳＡＭＵＬＳＩＯＮの内部構造は、水中におけるものと同様に保たれ、また、乳化したミセルキュービック相から乳化したマイクロエマルションへの同様の転移も両方の場合で見られる。得られた系は、５％のＩＳＡＭＵＬＳＩＯＮを含有するソフトゲルである。これらのＩＳＡＭＵＬＳＩＯＮの大きさは、動的光散乱によって、１５６ｎｍであることが分かった。この試料をＭＣの試料と混合した場合は、得られた大きさは１５９ｎｍであった。両方の試料は、動的光散乱実験の前に４０００倍に希釈した。得られた大きさの多分散性は、両方の場合共３０％前後であった。これらの結果により、ＭＣ／ＭＣゲルは、ＩＳＡＭＵＬＳＩＯＮの内部液滴構造に影響を及ぼさないことが確認される。
【００６３】
実施例７：
ゲル化剤としてメチルセルロース（ＭＣ）を用いる一般的な例。
４％のメチルセルロースを、６０℃で激しく攪拌しながら純水に溶解した。次にその系を連続して攪拌しながらそのまま室温まで冷却した。１０重量％の分散相を有する１０ｇのＩＳＡＭＵＬＳＩＯＮを、２０分間の超音波処理によって別に調製した。そのＩＳＡＭＵＬＳＩＯＮは、０．４１６ｇのテトラデカン、０．５０９ｇのＤｉｍｏｄａｎ  Ｕ及び０．０７５ｇのＰｌｕｒｏｎｉｃ  Ｆ１２７乳化剤を含有した。その２つの試料を、２０℃での液体状態で混合し、均一な溶液を形成した。その混合物を、ポリマーをゲル化させるために、７０℃に加熱した。図１０においてＳＡＸＳ測定によって示されるように、乳化したマイクロエマルション（Ｌ２）は、ゲルネットワーク中に破壊されることなく組み込むことができる。そのＩＳＡＭＵＬＳＩＯＮの内部構造は、水中におけるものと同様に保たれる。得られた系は、５％のＩＳＡＭＵＬＳＩＯＮを含有するソフトゲルである。
【００６４】
これらのＩＳＡＭＵＬＳＩＯＮの大きさは、動的光散乱によって、１４８ｎｍであることが分かった。この試料をＭＣの試料と混合した場合も、得られた大きさは同様に１４８ｎｍであった。両方の試料は、動的光散乱実験の前に４０００倍に希釈した。得られた大きさの多分散性は、両方の場合共３０％前後であった。これらの結果により、ＭＣ／ＭＣゲルは、ＩＳＡＭＵＬＳＩＯＮの内部液滴構造に影響を及ぼさないことが確認される。
【００６５】
実施例８：
ゲル化させるポリマーとして、メチルセルロース（ＭＣ）とκ−カラギーナン（ＫＣ）の混合物を用いる一般的な例。
２％のＭＣ及び２％のＫＣを、６０℃での激しい攪拌下で、純水に溶解した。次にその系を連続して攪拌しながらそのまま室温まで冷却した。１０重量％の分散相を含有する１０ｇのＩＳＡＭＵＬＳＩＯＮを、２０分間の超音波処理によって別に調製した。そのＩＳＡＭＵＬＳＩＯＮは、０．１３９ｇのテトラデカン、０．７８６ｇのＤｉｍｏｄａｎ  Ｕ及び０．０７５ｇのＰｌｕｒｏｎｉｃ  Ｆ１２７乳化剤を含有した。その２つの試料を、５０℃で混合し、均一な試料を形成した。１％のＭＣ及び１％のＫＣを含有する得られた混合物は、５０℃付近の狭い温度領域で液体である。その試料は、２０℃（ＫＣによりもたらされたゲル）、５０℃（液体）及び７０℃（ＭＣによりもたらされたゲル）において測定した。図１１においてＳＡＸＳ測定によって示されるように、乳化した逆ヘキサゴナル相は、その混合ゲルネットワーク中に破壊されることなく組み込むことができる。そのＩＳＡＭＵＬＳＩＯＮ油滴の内部構造は、水中におけるものと同様に保たれる。
【００６６】
そのＩＳＡＭＵＬＳＩＯＮ液滴の大きさは、動的光散乱によって、１４８ｎｍであることが分かった。この試料をＭＣの試料と混合した場合も、得られた大きさは同様に１４８ｎｍであった。両方の試料は、動的光散乱実験を行う前に４０００倍に希釈し、３０％前後の大きさの多分散性を示した。これらの結果により、混合ＭＣ−ＫＣゲルは、ＩＳＡＭＵＬＳＩＯＮの内部油滴構造に影響を及ぼさないことが確認される。
【図面の簡単な説明】
【００６７】
【図１】δ＝１００＊ＬＰＡ／（ＬＰＡ＋油）の関数として、ＩＳＡＭＵＬＳＩＯＮ油滴内部に見出された構造を示す図である。
【図２】相当する通常のエマルション液滴（ＬＰＡ不在下、ナノ構造なし）（ｂ）と比較した、周期構造のないＩＳＡＭＵＬＳＩＯＮ油滴（ＬＰＡ存在下、ナノ構造あり）（ａ）のＣｒｙｏ−ＴＥＭ画像を示す図である。ＩＳＡＭＵＬＳＩＯＮ液滴内部で認められる内部構造（図２ａ）は、通常の油滴内では認められない（図２ｂ）ことが分かる。内部構造の存在もまた、凍結破断電子顕微鏡によって視覚化することができる。
【図３】内部構造化エマルションの小角Ｘ線散乱（ＳＡＸＳ）パターンを示す図である。
【図４】κ−カラギーナンゲルの存在する中で乳化したマイクロエマルションＩＳＡＭＵＬＳＩＯＮ油滴（Ｌ２相）の内部に見出される構造（ＳＡＸＳにより測定）を示す図である。
【図５】κ−カラギーナンゲルの存在する中で逆ヘキサゴナル相（Ｈ２）を有するＩＳＡＭＵＬＳＩＯＮ油滴の内部に見出される構造（ＳＡＸＳにより測定）を示す図である。
【図６】κ−カラギーナンを用いてゲルを形成させて、内部Ｈ２相を有するＩＳＡＭＵＬＳＩＯＮ油滴（テトラデカン／Ｄｉｍｏｄａｎ  Ｕを使用）中に見出された構造（ＳＡＸＳにより測定）を示す図である。
【図７】κ−カラギーナンを用いてゲルを形成させて、内部逆ミセルキュービック相を有するＩＳＡＭＵＬＳＩＯＮ油滴中に見出された構造（ＳＡＸＳにより測定）を示す図である。
【図８】温度サイクルによっても破壊されることのないＭＣゲルネットワーク中に組み込まれている乳化した逆ヘキサゴナル相を示す図である。
【図９】温度サイクルによっても破壊されることのないＭＣゲルネットワーク中に組み込まれている乳化した逆ミセルキュービック相を示す図である。
【図１０】温度サイクルによっても破壊されることのないＭＣゲルネットワーク中に組み込まれている乳化したＬ２を示す図である。
【図１１】混合ゲル（メチルセルロース及びκ−カラギーナン）中に組み込まれている乳化したＨ２相を示す図である。
【図１】
2009516584.tif 000003
【図２】
2009516584.tif 000004
【図３】
2009516584.tif 000005
【図４】
2009516584.tif 000006
【図５】
2009516584.tif 000007
【図６】
2009516584.tif 000008
【図７】
2009516584.tif 000009
【図８】
2009516584.tif 000010
【図９】
2009516584.tif 000011
【図１０】
2009516584.tif 000012
【図１１】
2009516584.tif 000013
【国際調査報告】
2009516584.tif 000014
2009516584.tif 000015
2009516584.tif 000016